(57)【要約】【課題】電析物の電析性を簡便に評価するための電析性試験用センサ１を提供する。【解決手段】電析性試験用センサ１は、電析物の析出距離に基づいて電析物の電析性を試験するためのセンサであり、金属シート６が樹脂フィルム７を挟んで積層され、且つ各々電気的に結合した状態になるように接続されてなるセンサ本体２と、金属シート６に接続され、センサ本体２が電解液１４に浸漬された状態で、金属シート６と対極１２との間に電圧を印加するためのリード線３とを備える。センサ本体２は、金属シート６の層が樹脂フィルム７の層を挟んで露出した露頭を備える。この露頭が、その表面に露出した金属シート６の端縁におけるリード線３の接続部に対応する位置から金属シート６の端縁上に付着した電析物の析出距離をみるためのセンサ面４を構成している。【選択図】図１
2019200133.tif 000002
【特許請求の範囲】
【請求項１】
電析物の析出距離に基づいて電析物の電析性を試験するためのセンサであって、
金属シートが絶縁材を挟んで積層され、且つ各々電気的に結合した状態になるように接続されてなるセンサ本体と、
上記金属シートに接続され、上記センサ本体が電解液に浸漬された状態で、該金属シートと対極との間に電圧を印加するためのリード線とを備え、
上記センサ本体は、上記金属シートの層が上記絶縁材の層を挟んで露出した露頭を有していて、
上記露頭が、その表面に露出した上記金属シートの端縁における上記リード線の接続部に対応する位置から該金属シートの端縁上に付着した電析物の析出距離をみるためのセンサ面を構成していることを特徴とする電析性試験用センサ。
【請求項２】
請求項１において、
上記センサ本体は、上記金属シートが上記絶縁材を挟んで渦巻き状に巻回され、又は該絶縁材を挟んでつづら折り状に折り畳まれてなることを特徴とする電析性試験用センサ。
【請求項３】
請求項１又は請求項２において、
上記金属シートの厚さが１μｍ以上１００μｍ以下であることを特徴とする電析性試験用センサ。
【請求項４】
請求項３において、
上記絶縁材の厚さが１μｍ以上１００μｍ以下であることを特徴とする電析性試験用センサ。
【請求項５】
請求項１乃至請求項４のいずれか一において、
上記センサ本体の周面に包埋樹脂層が設けられていることを特徴とする電析性試験用センサ。
【請求項６】
請求項１乃至請求項５のいずれか一において、
上記センサ面に露出した上記金属シートの端縁に化成皮膜が設けられていることを特徴とする電析性試験用センサ。
【請求項７】
請求項１乃至請求項６のいずれか一において、
上記金属シートは、自動車部材用鋼板と同じ金属材料からなることを特徴とする電析性試験用センサ。
【請求項８】
請求項１乃至請求項７のいずれか一に記載された電析性試験用センサを用いる電析性試験方法であって、
上記電析性試験用センサの上記センサ面を電解槽に設けられた対極と共に該電解槽内の電解液に浸漬させ、
上記電解槽において、上記電析性試験用センサの上記リード線を介して該電析性試験用センサの上記金属シートと、上記対極との間に電圧を印加し、
上記センサ面に露出した上記金属シートの端縁における上記リード線の接続部に対応する位置から該金属シートの端縁上に付着した電析物の析出距離を計測することを特徴とする電析性試験方法。
【請求項９】
請求項１乃至請求項７のいずれか一に記載された電析性試験用センサと、
電解液を収容する電解槽と、
上記電解槽に設けられた対極と、
上記電解槽において、上記電析性試験用センサの上記センサ面が上記対極と共に電解液に浸漬された状態で、該電析性試験用センサの上記リード線を介して該電析性試験用センサの上記金属シートと、該対極との間に電圧を印加する電源部と
を備えたことを特徴とする電析性試験装置。
【発明の詳細な説明】
【技術分野】
【０００１】
本発明は電析性試験用センサ及び該センサを用いた電析性試験方法並びに試験装置に関する。
【背景技術】
【０００２】
電着塗装は、自動車ボディ等の金属製品の防食目的に広く採用されている。この電着塗装では、耐食性向上のために、均一な膜厚の電着塗膜が求められる。そこで、電着塗膜の膜厚を測定する方法や、測定した膜厚からつきまわり性等を評価する方法等が種々検討されている。
【０００３】
例えば、特許文献１には、電解槽内の塗料の流速と被塗物に形成される塗料の膜厚との相関データを求める工程と、前記相関データから、流速が無い場合に形成された膜厚に対する所定の流速のときに形成された膜厚の減少率を補正係数として求める工程と、前記被塗物における測定部位について、流速が無い場合の第１の膜厚を求める工程と、前記第１の膜厚に前記補正係数を乗じ、第２の膜厚を求める工程とを含む電解槽内の被塗物に塗料を析出する電着塗装の膜厚予測方法が開示されている。
【０００４】
また、電着塗膜のつきまわり性を評価する方法として、４枚ボックス法が知られている。この４枚ボックス法では、例えば、４枚の被塗物（ワーク）を各々電気的に結合した状態で所定間隔をあけて電着液に浸漬させ、一方のワーク（電極）と対極との間に電圧を印加し、特定の物質が析出してワーク各々の被塗面に付着した電着塗膜の膜厚を測定する。対極から離れていて電流密度が低くなるほど電着塗膜が薄くなる傾向にあるから、４枚のワークの膜厚を比較することにより、電着塗膜のつきまわり性を評価することができる。
【先行技術文献】
【特許文献】
【０００５】
【特許文献１】特開２０１５−８９９５３号公報
【発明の概要】
【発明が解決しようとする課題】
【０００６】
しかし、４枚ボックス法は、ワークの大きさや電解槽内に配置するワーク間の距離によっては、大きな電解槽が必要となるため、試験設備が大掛かりとなる場合がある。
【０００７】
また、４枚ボックス法では、通常、実際のワークの被塗面への電着液の流動性を模擬するために、例えば、車体閉断面フレーム内への電着塗膜のつきまわり性を評価する場合、フレームに開口される孔の開口面積等を模擬して各隔壁を構成する。しかし、この場合、上記隔壁への電着液の流動性と実際のワークへのそれとの相関性を取ることが困難であるため、電着塗膜のつきまわり性の評価精度を高める上で課題があった。
【０００８】
そこで、本発明は、電気分解によって電解質中から特定の物質（以下、「電析物」という。）が析出してワークに付着する性質（以下、「電析性」という。）を精度よく簡便に試験することができるセンサを提供すること、そして、このセンサを用いて電析物の電析性を簡便に評価できるようにすることを課題とする。
【課題を解決するための手段】
【０００９】
本発明は、上記課題を解決するために、金属シートが絶縁材を挟んで積層された積層体の露頭をセンサ面とし、このセンサ面に露出した金属シートの端縁における電析物の析出距離に基づいて電析物の電析性をみるようにした。
【００１０】
ここに開示する電析性試験用センサは、電析物の析出距離に基づいて電析物の電析性を試験するためのセンサであって、金属シートが絶縁材を挟んで積層され、且つ各々電気的に結合した状態になるように接続されてなるセンサ本体と、上記金属シートに接続され、上記センサ本体が電解液に浸漬された状態で、該金属シートと対極との間に電圧を印加するためのリード線とを備え、上記センサ本体は、上記金属シートの層が上記絶縁材の層を挟んで露出した露頭を有していて、上記露頭が、その表面に露出した上記金属シートの端縁における上記リード線の接続部に対応する位置から該金属シートの端縁上に付着した電析物の析出距離をみるためのセンサ面を構成していることを特徴とする。
【００１１】
この電析性試験用センサによれば、センサ本体は、金属シートが絶縁材を挟んで積層され、且つ各々電気的に結合した状態になるように接続された積層体である。これにより、実際のワークの長手方向における長さと略同一の金属シートを用いる場合であっても、センサ本体が実際のワークよりも小型化になり、試験設備が簡易なものとなる。
【００１２】
また、積層体の露頭がセンサ面となっており、このセンサ面が対極と共に電解液に浸漬された状態で、リード線を介して金属シートと対極との間に電圧が印加されると、センサ面に露出した金属シートの端縁におけるリード線の接続部に対応する位置から金属シートの端縁上に電析物が析出して付着する。この付着した電析物の析出距離をみることにより、電析物の電析性を試験することができる。即ち、電析物の析出距離に基づいて電析物の電析性をみることができるため、膜厚等を測定しなくても、電析物の電析性を視覚的に評価することができる。この場合、この電析性試験用センサでの電析性は、実際のワークにおけるそれと相関性を有する。従って、電析物の電析性を精度よく簡便に試験することができる。
【００１３】
さらに、電析性試験の終了後、試験後の塗膜が除去されるまでセンサ面を研磨し、このセンサ面に金属シートの新たな端縁を露出させることにより、電析性試験用センサを再利用することができる。
【００１４】
金属シートとしては、例えば、Ｆｅ、Ａｌ、Ｎｉ又はこれらの合金等からなるシート状、フィルム状の金属材、金属箔等が挙げられる。実際のワークを用いなくてもワークに対する電析物の電析性を精度よく簡便に試験する観点から、金属シートは、試験対象のワークと同じ金属材料からなることが好ましい。
【００１５】
絶縁材としては、例えば、ポリエステル、ポリイミド、ポリエチレン、エポキシ等の樹脂が挙げられる。絶縁材の形態としては、例えば、樹脂フィルム、樹脂シート等の他、金属シートの少なくとも一方の表面に樹脂溶液を塗布して絶縁材の層を設けてもよい。
【００１６】
上記電析性試験用センサの一実施形態では、上記センサ本体は、上記金属シートが上記絶縁材を挟んで渦巻き状に巻回され、又は該絶縁材を挟んでつづら折り状に折り畳まれてなる。これにより、金属シートの巻回又は折り畳みによって、金属シートが絶縁材を挟んで積層された、巻回型又は折り畳み型の積層体が得られる。
【００１７】
ここに、上記センサ本体は、上記巻回型又は折り畳み型に限らず、複数枚のフィルム状金属シートが絶縁材を挟んで積層された単純積層型であってもよい。
【００１８】
上記巻回型及び折り畳み型の場合、上記単純積層型とは違って、金属シートが連続しているから、金属シートを各々電気的に結合した状態になるように接続する必要がなく、センサ本体の構造が簡単になる。また、巻回型の場合、金属シートに強度上弱点となる折り返し部を設ける必要がないから、金属シートを薄くすることができ、センサ本体がより一層小型化になって試験設備がより一層簡易なものとなる。
【００１９】
上記センサの一実施形態では、上記金属シートの厚さが１μｍ以上１００μｍ以下である。当該厚さが１００μｍ以下であるから、高い検出感度が得られ、センサ本体を上記巻回型又は折り畳み型とするケースにおける巻き易さ又は折り畳み易さの観点からも有利になる。また、当該厚さが１μｍ以上であるから、上記巻回型、折り畳み型又は単純積層型のセンサ本体とすることが容易になるとともに、耐久性が向上する。金属シートの厚さは、１０μｍ以上８０μｍ以下であることがより好ましく、２０μｍ以上５０μｍ以下であることがさらに好ましい。
【００２０】
上記センサの一実施形態では、上記絶縁材の厚さが１μｍ以上１００μｍ以下である。当該厚さが１００μｍ以下であるから、高い検出感度が得られ、センサ本体を上記巻回型又は折り畳み型とするケースにおける巻き易さ又は折り畳み易さの観点からも有利になる。また、当該厚さが１μｍ以上であるから、電気絶縁性を損なうことなく、上記巻回型、折り畳み型又は単純積層型のセンサ本体とすることが容易になる。絶縁材の厚さは、１０μｍ以上８０μｍ以下であることがより好ましく、２０μｍ以上５０μｍ以下であることがさらに好ましい。
【００２１】
上記センサの一実施形態では、上記センサ本体の周面に包埋樹脂層が設けられている。これにより、金属シート及び絶縁材の積層状態を確実に保持することができ、品質安定性の確保に有利になる。包埋樹脂としては、例えば、エポキシ樹脂、メタクリル酸樹脂、ポリエステル樹脂等を採用することができる。
【００２２】
上記センサの一実施形態では、上記センサ面に露出した上記金属シートの端縁に化成皮膜（図示省略）が設けられている。これにより、化成処理により表面に化成皮膜が形成された金属シート（ワーク）に対する電析物の電析性、換言すると、化成皮膜と電析物との相性（関係）に起因する電析性を精度よく簡便に試験することができる。
【００２３】
化成皮膜は、腐食因子がワークに触れるのを防ぐ役割を有する。また、電析物とワークとの密着性を向上させる役割も有する。化成皮膜としては、例えば、ジルコン化成皮膜やリン酸亜鉛皮膜等が挙げられる。
【００２４】
上記センサの一実施形態では、上記金属シートは、自動車部材用鋼板と同じ金属材料からなる。これにより、実際のワークを用いなくてもワークに用いられる自動車部材用鋼板に対する電析物の電析性を精度よく簡便に試験することができる。なお、金属シートは、自動車ボディ等に用いられる自動車部材用鋼板の他、例えば、家電製品、建材等を製造するための鋼板と同じ金属材料であってもよい。
【００２５】
ここに開示する電析性試験方法は、上記電析性試験用センサを用いる電析性試験方法であって、上記電析性試験用センサの上記センサ面を電解槽に設けられた対極と共に該電解槽内の電解液に浸漬させ、上記電解槽において、上記電析性試験用センサの上記リード線を介して該電析性試験用センサの上記金属シートと、上記対極との間に電圧を印加し、上記センサ面に露出した上記金属シートの端縁における上記リード線の接続部に対応する位置から該金属シートの端縁上に付着した電析物の析出距離を計測することを特徴とする。これによれば、上記電析性試験用センサが用いられているため、電析物の電析性試験が簡便なものとなる。
【００２６】
ここに開示する電析性試験装置は、上記電析性試験用センサと、電解液を収容する電解槽と、上記電解槽に設けられた対極と、上記電解槽において、上記電析性試験用センサの上記センサ面が上記対極と共に電解液に浸漬された状態で、該電析性試験用センサの上記リード線を介して該電析性試験用センサの上記金属シートと、該対極との間に電圧を印加する電源部とを備えたことを特徴とする。これによれば、上記電析性試験方法を実施することにより、電析物の電析性試験が簡便なものとなる。
【発明の効果】
【００２７】
本発明に係る電析性試験用センサによれば、試験設備が簡易なものになり、電析物の電析性を精度よく簡便に試験することができる。
【００２８】
また、電析性試験の終了後、センサ面の研磨によって電析性試験用センサを再利用することができる。
【００２９】
本発明に係る電析性試験方法及び試験装置によれば、本発明に係る電析性試験用センサが用いられているため、電析物の電析性試験が簡便なものとなる。
【図面の簡単な説明】
【００３０】
【図１】実施形態１に係る電析性試験用センサを示す斜視図。
【図２】同電析性試験用センサのセンサ面を示す要部拡大図。
【図３】同電析性試験用センサのセンサ本体の製造方法を示す説明図。
【図４】実施形態１に係る電析性試験装置の概略構成を示す図。
【図５】電析性試験後における同電析性試験用センサのセンサ面を示す平面図。
【図６】通電時間に対する電析物がワークに付着した距離を示すグラフ図。
【図７】実施形態２に係る電析性試験用センサを示す図１相当図。
【図８】同電析性試験用センサのセンサ面を示す図５相当図。
【図９】実施形態３に係る電析性試験用センサを示す図１相当図。
【発明を実施するための形態】
【００３１】
以下、本発明を実施するための形態を図面に基づいて説明する。以下の好ましい実施形態の説明は、本質的に例示に過ぎず、本発明、その適用物或いはその用途を制限することを意図するものではない。
【００３２】
＜実施形態１＞
（電析性試験用センサ）
図１乃至図５に本実施形態の電析性試験用センサ１を示す。この電析性試験用センサ１は、膜厚等を測定しなくても、このセンサ面４に露出した金属シート６の端縁における電析物の析出距離に基づいて電析物の電析性を視覚的に評価することができるものである。
【００３３】
なお、本明細書において、電析性とは、上述のごとく、電気分解によって電解質中から電析物が析出してワークに付着する性質を意味する。より具体的には、電解質や電解液自体の性質に起因する電析性の他、化成処理により表面に化成皮膜（図示省略）が形成されたワークに対する電析物の電析性（換言すると、化成皮膜と電析物との相性（関係）に起因する電析性）も含む。
【００３４】
また、本明細書において、電析性に優れるとは、電気分解によって電解質中から電析物が析出しやすく、かつワーク（電極）に付着しやすいことを意味する。より具体的には、対極から離れていて電流密度が低いところにも電析物が析出し、ワークに付着することを意味する。さらに換言すると、図６に示すように、電析物がワークに付着した距離が長い（即ち、つきまわり性に優れる）ことを意味する（図６のＡ）。一方、図６のＢは、図６のＡよりも、電析物がワークに付着した距離が短いため、電析性に劣る。
【００３５】
図１に示す本実施形態の電析性試験用センサ１において、２はセンサ本体であり、センサ本体２からリード線３が延びている。このセンサ本体２は、円筒状であって、その一方の端面がセンサ面４になっている。センサ本体２の周面、より具体的には、センサ面４に直交する周面及び他方の端面は包埋樹脂層５（エポキシ樹脂）で覆われている。
【００３６】
図２にセンサ面４を示すように、センサ本体２は、金属シート６（Ｆｅ）が絶縁材としての樹脂フィルム７（ポリエステル）を挟んで渦巻き状に巻回された巻回型である。この巻回型の場合、金属シート６が連続しているから、金属シート６が樹脂フィルム７を挟んで積層され、且つ各々電気的に結合した状態になるように接続されたセンサ本体２が得られる。このセンサ本体２は、金属シート６の層が樹脂フィルム７の層を挟んで露出した露頭がセンサ面４を構成している。
【００３７】
なお、図２において、金属シート６にハッチングを付けているが、このハッチングは、樹脂フィルム７と区別するために付けたものであって、断面を表しているのではない。
【００３８】
図３に示すように、リード線３は、金属シート６の長手方向における巻き終わり側に接続されている。リード線３は、電析性試験をするときに、センサ本体２、より具体的には、少なくともセンサ本体２のセンサ面４が電解液に浸漬された状態で、金属シート６と対極との間に電圧を印加するためのものである。リード線３の種類は、特に限定されず、印加する電圧に応じて決定すればよい。リード線３を金属シート６に接続する方法としては、例えば、圧着工具による圧着、はんだ付け、導電性接着剤による接着等が挙げられる。
【００３９】
金属シート６の大きさは、特に限定されず、試験対象となるワークの長手方向における長さに応じて決定すればよい。例えば、縦：１〜５ｃｍ、横：数１０ｃｍ〜１０ｍ程度である。また、金属シート６の厚さは、例えば、２０μｍである。
【００４０】
樹脂フィルム７の大きさは、特に限定されず、金属シート６の大きさと略同一となるように決定すればよい。また、樹脂フィルム７の厚さは、例えば、２０μｍである。
【００４１】
（電析性試験用センサの製造方法）
電析性試験用センサ１は、例えば、以下のようにして製造することができる。図３に示すように、最初に、リード線３を金属シート６の長手方向における巻き終わり側に圧着固定する。次いで、この金属シート６の上に、樹脂フィルム７を重ね、その状態でこれを渦巻き状に巻回していくことにより、センサ本体２を形成する。得られたセンサ本体２を包埋樹脂層５の原料となる樹脂溶液に浸漬させ、この樹脂溶液を硬化させる。最後に、センサ面４が露出するように樹脂を研磨することにより、センサ本体２の周面に包埋樹脂層５を形成することができる。
【００４２】
以上のようにして得られる電析性試験用センサ１は、センサ本体２が巻回型の積層体で構成されているから、センサ本体２が小型化になり、試験設備が簡易なものとなる。より具体的には、例えば、厚みが２０μｍ、長手方向における長さが６ｍの金属シート６及び樹脂フィルム７を用いる場合、得られる電析性試験用センサ１のセンサ面４における直径は３ｃｍ程度である。
【００４３】
図４に示すように、電析性試験用センサ１のセンサ面４が対極１２と共に電解液１４に浸漬され、リード線３を介して金属シート６と対極１２との間に直流電圧が印加される。これにより、センサ面４に露出した金属シート６の端縁における電析物の析出距離に基づいて電析物の電析性を視覚的に評価することができる。即ち、この析出距離が長いほど、電析性に優れることがわかる。
【００４４】
（電析性試験装置）
図４に示すように、本実施形態の電析性試験装置１０は、電析性試験用センサ１と、電解槽１１と、対極１２と、電源部１３とを備える。この電析性試験装置１０は、センサとして本実施形態の電析性試験用センサ１が用いられているため、膜厚等を測定しなくても、電析物の電析性を容易に試験することができるものである。より具体的には、例えば、電析性試験用センサ１のリード線３を介して接続された電析性試験用センサ１の金属シート６を陰極とし、電解槽１１に設けられた対極１２を陽極とするカチオン電着塗装における電析物の電析性を試験するものである。
【００４５】
電解槽１１は、電解液を収容する容器であり、電析性試験用センサ１のセンサ面４と、対極１２とを離間して配置可能な容器であればよい。
【００４６】
電解液１４は、電析させる成分を含む溶液であり、例えば、電着塗料やメッキ液等が挙げられる。
【００４７】
対極１２は、電解槽１１に設けられており、リード線３を介して金属シート６と、対極１２との間に電圧を印加するためのものであり、例えば、炭素電極、白金電極等が挙げられる。対極１２は、電析性試験用センサ１のセンサ面４とは離間して配置され、両者の間には両者を各々接触させる電解質材料としての電解液１４が満たされている。
【００４８】
電源部１３は、電解槽１１において、電析性試験用センサ１のセンサ面４が対極１２と共に電解液１４に浸漬された状態で、リード線３を介して金属シート６と対極１２との間に電圧を所定時間印加するものである。例えば、電圧／電流の印加法として制御可能なポテンショ／ガルバノスタット等を使用することができる。印加する電圧は、金属シート６、電解液１４等の種類によって決定すればよく、例えば、数Ｖ〜数百Ｖ程度の直流電圧である。電圧を印加する時間は、金属シート６、電解液１４等の種類によって決定すればよく、例えば、１分〜１時間程度である。
【００４９】
（電析性試験方法）
本実施形態の電析性試験方法では、本実施形態の電析性試験用センサ１を用いる。図４に示す電析性試験装置１０を用いて、電析性試験を行う方法を以下に説明する。
【００５０】
最初に、電析性試験用センサ１のセンサ面４を対極１２と共に電解槽１１内の電解液１４に浸漬させる。このとき、上述のごとく、センサ面４と対極１２とは離間して配置させる。
【００５１】
次いで、電解槽１１において、電析性試験用センサ１のリード線３を介して該センサ１の金属シート６と、対極１２との間に電圧を所定時間印加する。これにより、電解質中から該センサ１のセンサ面４に露出した金属シート６の端縁上に電析物を析出させる。
【００５２】
最後に、電析性試験用センサ１を電解槽１１から取り出して水洗いし、センサ面４に付着した水分を除去した後、このセンサ面４に露出した金属シート６の端縁上に付着した電析物の析出距離を以下のようにして計測する。
【００５３】
図５に示すように、センサ面４に露出した金属シート６の端縁において、電解質中から析出した電析物の付着（図５に示す点線）は、リード線３の接続部に対応する位置６ａ（巻き終わり側）から該端縁に沿って、該端縁上を巻き始め側の位置６ｂに向かって進行する。換言すると、センサ面４に露出した金属シート６の端縁上への電析物の付着は、該端縁における対極１２に近く電流密度が高くなる位置（６ａ）から対極１２から遠く電流密度が低くなる位置（６ｂ）に向かって進行する。
【００５４】
この場合、本実施形態の電析性試験用センサ１は、上述のごとく、金属シート６が樹脂フィルム７を挟んで渦巻き状に巻回されているため、センサ面４に露出した金属シート６の端縁における渦巻きの外縁から渦巻きの軸中心に向かって進行した電析物の析出距離（図５に示す矢印）を視覚的に評価することができる。従って、膜厚等を測定しなくても、センサ面４に露出した金属シート６の端縁における電析物の析出距離に基づいて電析物の電析性を精度よく簡便に試験することができる。
【００５５】
電析物の析出距離を計測する方法は、特に限定されず、目視の他、定規等を用いる方法等が挙げられる。
【００５６】
なお、本実施形態では、リード線３は、金属シート６の長手方向における巻き終わり側に接続されているが、巻き始め側に接続されていてもよい。この場合、センサ面４に露出した金属シート６の端縁上への電析物の付着は、該端縁におけるリード線３の接続部に対応する位置６ｂから巻き終わり側の位置６ａに向かって進行する。
【００５７】
＜実施形態２＞
（電析性試験用センサ）
図７乃至図８に本実施形態に係る電析性試験用センサ１を示す。本実施形態は、金属シート６及び樹脂フィルム７の構成が実施形態１と異なっているが、その他の点については、実施形態１と同様の構成である。そこで、以下の説明では、実施形態１の構成要素と同様の構成要素については、重複説明を省略する場合がある。また、実施形態１と同様の構成要素については同一の符号を付してその説明を省略する場合がある。
【００５８】
図７及び図８に示すように、センサ本体２は、金属シート６が樹脂フィルム７を挟んでつづら折り状に折り畳まれた折り畳み型である。より具体的には、つづら折り状に折り畳まれた金属シート６の両側から複数枚の樹脂フィルム７が１枚ずつ挟み込まれてセンサ本体２が形成されている。
【００５９】
この折り畳み型の場合、実施形態１の巻回型と同様に、金属シート６が連続しているから、金属シート６が樹脂フィルム７を挟んで積層され、且つ各々電気的に結合した状態になるように接続されたセンサ本体２が得られる。
【００６０】
リード線３は、金属シート６の長手方向における一端に接続されている。その他の構成は、実施形態１と同様である。従って、本実施形態によれば、実施形態１と同様の効果が奏される。
【００６１】
（電析性試験方法）
本実施形態の電析性試験用センサ１を用いた電析性試験を行なう方法では、電析物の析出距離を計測する方法が実施形態１と異なる。
【００６２】
即ち、図８に示すように、センサ面４に露出した金属シート６の端縁において、電解質中から析出した電析物の付着（図８に示す点線）は、リード線３の接続部（一端）に対応する位置６ｃ（図８では下側）から該端縁に沿って、該端縁上を他端６ｄ（図８では上側）に向かって進行する。換言すると、センサ面４に露出した金属シート６の端縁上への電析物の付着は、該端縁における対極１２に近く電流密度が高くなる位置（６ｃ）から対極１２から遠く電流密度が低くなる位置（６ｄ）に向かって進行する。
【００６３】
この場合、本実施形態の電析性試験用センサ１は、上述のごとく、金属シート６が樹脂フィルム７を挟んでつづら折り状に折り畳まれているので、センサ面４に露出した金属シート６の端縁におけるリード線３の接続部（一端）に対応する位置６ｃから他端６ｄに向かって進行した電析物の析出距離（図８に示す矢印）を視覚的に評価することができる。従って、本実施形態によれば、実施形態１と同様の効果が得られる。
【００６４】
＜実施形態３＞
（電析性試験用センサ）
図９に本実施形態に係る電析性試験用センサ１を示す。本実施形態は、金属シート６の構成が実施形態２と異なっているが、その他の点については、実施形態２と同様の構成である。そこで、以下の説明では、実施形態２の構成要素と同様の構成要素については、重複説明を省略する場合がある。また、実施形態２と同様の構成要素については同一の符号を付してその説明を省略する場合がある。
【００６５】
図９に示すように、センサ本体２は、複数枚の金属シート６が樹脂フィルム７を挟んで積層された単純積層型である。積層された金属シート６は、１本のリード線３により直列に接続されており、且つ各々電気的に結合した状態になっている。その他の構成は、実施形態２と同様である。従って、本実施形態によれば、実施形態２と同様の効果が得られる。
【００６６】
＜実施形態４＞
（電析性試験用センサ）
本実施形態は、金属シート６の構成が実施形態１と異なっているが、その他の点については、実施形態１と同様の構成である。そこで、以下の説明では、実施形態１の構成要素と同様の構成要素については、重複説明を省略する場合がある。
【００６７】
本実施形態では、電析性試験用センサ１のセンサ面４に露出した金属シート６の端縁に化成皮膜（図示省略）が形成されている。その他の構成は、実施形態１と同様である。
【００６８】
本実施形態によれば、実施形態１で得られる効果に加えて、化成処理により表面に化成皮膜が形成された金属シート（ワーク）に対する電析物の電析性、換言すると化成皮膜と電析物との相性（関係）に起因する電析性を精度よく簡便に試験することができる。
【００６９】
（電析性試験用センサの製造方法）
本実施形態の電析性試験用センサ１は、このセンサ面４に露出した金属シート６の端縁に一般に使用される化成処理を施すことにより、化成皮膜を形成させること以外は、実施形態１と同様にして、製造することができる。
【００７０】
＜その他の実施形態＞
上記各実施形態では、金属シート６にリード線３が接続されているが、金属シート６に金属端子等が接続され、この金属端子にリード線３が接続されていてもよい。
【００７１】
上記各実施形態では、センサ本体２の周面が包埋樹脂層５で覆われているが、金属シート６及び樹脂フィルム７の積層状態を保持することができればよく、例えば、接着剤や粘着テープ等で上記積層状態を保持するようにしてもよい。
【符号の説明】
【００７２】
１      電析性試験用センサ 
２      センサ本体 
３      リード線 
４      センサ面 
５      包埋樹脂層 
６      金属シート 
７      樹脂フィルム（絶縁材）
１０      電析性試験装置 
１１      電解槽 
１２      対極 
１３      電源部 
１４      電解液 
【図１】
2019200133.tif 000003
【図２】
2019200133.tif 000004
【図３】
2019200133.tif 000005
【図４】
2019200133.tif 000006
【図５】
2019200133.tif 000007
【図６】
2019200133.tif 000008
【図７】
2019200133.tif 000009
【図８】
2019200133.tif 000010
【図９】
2019200133.tif 000011